(57)【要約】【課題】  双性イオンポリマーと水性ポリエステル系樹脂を含有する親水性層の親水性を確実に向上させる方法と、この方法を使用して高親水性構造体を製造する方法を提供する。【解決手段】  下記（Ａ）成分、及び（Ｂ）成分を含有し、その表面の少なくとも一部に（Ｂ）成分が露出している親水性層の親水性向上方法であって、前記親水性層の表面に露出している（Ｂ）成分の少なくとも一部を除去することを特徴とする、親水性層の親水性向上方法と、この方法を使用して高親水性構造体を製造する方法。（Ａ）成分：双性イオンポリマー（Ｂ）成分：水性ポリエステル系樹脂【選択図】なし【特許請求の範囲】
【請求項１】
下記（Ａ）成分、及び（Ｂ）成分を含有し、その表面の少なくとも一部に（Ｂ）成分が露出している親水性層の親水性向上方法であって、
前記親水性層の表面に露出している（Ｂ）成分の少なくとも一部を除去することを特徴とする、親水性層の親水性向上方法。
（Ａ）成分：双性イオンポリマー
（Ｂ）成分：水性ポリエステル系樹脂
【請求項２】
前記（Ａ）成分の双性イオンポリマーが、下記式（１）で示される繰り返し単位を有する重合体である、請求項１に記載の親水性層の親水性向上方法。
【化１】
2019131625.tif 000021
〔式中、Ｒ１は、水素原子又はメチル基を表し、Ｒ２、Ｒ３は、それぞれ独立に、水素原子、エーテル結合を有する若しくは有しない炭素数１〜１０のアルキル基、エーテル結合を有する若しくは有しない炭素数２〜１１のシアノアルキル基、エーテル結合を有する若しくは有しない炭素数２〜１０のアルケニル基、又は、置換基を有する若しくは有しない炭素数６〜２０のアリール基を表す。また、Ｒ２及びＲ３は、互いに結合して、環を形成していてもよい。Ａ１は、下記式（２）〜（４）
【化２】
2019131625.tif 000022
（式中、Ａ２及びＡ３は、それぞれ独立に、置換基を有する若しくは有しない炭素数１〜１０のアルキレン基を表し、Ｒ４、Ｒ５及びＲ６は、それぞれ独立に、水素原子、炭素数１〜６のアルキル基、又は、置換基を有する若しくは有しない炭素数６〜２０のアリール基を表す。ｎは１〜１０の整数を表す。＊１は炭素原子との結合手を表し、＊２は窒素原子との結合手を表す。）
のいずれかで示される２価の基を表す。−Ｇ−は、脱プロトン化カルボキシ基（−ＣＯＯ−）又は脱プロトン化スルホ基（−ＳＯ３−）を表す。ｍは、２〜５の整数を表す。〕
【請求項３】
前記式（１）中の−Ｇ−が、脱プロトン化スルホ基である、請求項２に記載の親水性層の親水性向上方法。
【請求項４】
前記（Ａ）成分の双性イオンポリマーが、双性イオンモノマー由来の繰り返し単位、及び、カルボキシ基、スルホ基、又は、これらの基が塩基と反応してなる基を有する繰り返し単位（ただし、双性イオンモノマー由来の繰り返し単位を除く。）を有する重合体である、請求項１〜３のいずれかに記載の親水性層の親水性向上方法。
【請求項５】
前記（Ｂ）成分の水性ポリエステル系樹脂が、下記式（５）
【化３】
2019131625.tif 000023
（式中、Ａｒは３価の芳香族基を表し、Ｘは親水性基を表し、Ｙはアルキレン基又はアリーレン基を表す。）
で示される繰り返し単位を有する重合体である、請求項１〜４のいずれかに記載の親水性層の親水性向上方法。
【請求項６】
Ｘで表される親水性基が、−ＳＯ３Ｈ、−ＣＯ２Ｈ、−ＰＯ３Ｈ２、又はこれらの基が塩基と反応してなる基である、請求項５に記載の親水性層の親水性向上方法。
【請求項７】
親水性層の表面に露出している（Ｂ）成分の少なくとも一部を除去する前において、親水性層に含まれる（Ｂ）成分の含有量が、（Ａ）成分１００質量部に対して、１５〜２００質量部である、請求項１〜６のいずれかに記載の親水性層の親水性向上方法。
【請求項８】
前記親水性層が、下記の工程１及び２を有する層形成方法により形成されたものである、請求項１〜７のいずれかに記載の親水性層の親水性向上方法。
工程１：前記（Ａ）成分、（Ｂ）成分、及び溶媒を含有する原料液を用いて、親水化対象物上に塗膜を形成する。
工程２：工程１で得られた塗膜中の溶媒を揮発させて、親水性層を形成する。
【請求項９】
親水性層の表面に露出している（Ｂ）成分の少なくとも一部を除去する方法が、（Ｂ）成分を溶解し得る溶媒を用いて、前記親水性層の表面を洗浄するものである、請求項１〜８のいずれかに記載の親水性層の親水性向上方法。
【請求項１０】
（Ｂ）成分を溶解し得る溶媒を用いて、親水性層の表面を洗浄する操作が、下記の工程３及び４を有するものである、請求項９に記載の親水性層の親水性向上方法。
工程３：（Ｂ）成分を溶解し得る溶媒を親水性層に接触させて、親水性層の表面に存在する（Ｂ）成分を前記溶媒中に抽出し、前記溶媒と（Ｂ）成分とを含有する（Ｂ）成分含有液を生成させる。
工程４：工程３において生成させた（Ｂ）成分含有液を、前記親水性層から分離除去する。
【請求項１１】
基体上に、直接又はその他の層を介して、高親水性層が積層されてなる高親水性構造体の製造方法であって、
前記高親水性構造体が、基体上に、直接又はその他の層を介して、親水性層が積層されてなる親水性構造体の前記親水性層の親水性を向上させることにより得られるものであり、
前記親水性層が、前記（Ａ）成分、及び（Ｂ）成分を含有し、その表面に（Ｂ）成分が露出しているものであり、
請求項１〜１０のいずれかに記載の方法を用いて、前記親水性層の親水性を向上させることを特徴とする、高親水性構造体の製造方法。
【発明の詳細な説明】
【技術分野】
【０００１】
本発明は、双性イオンポリマーと水性ポリエステル系樹脂を含有する親水性層の親水性向上方法と、この方法を使用する高親水性構造体の製造方法に関する。
【背景技術】
【０００２】
従来、双性イオンポリマー（双性イオンモノマー由来の繰り返し単位を有する重合体）や、双性イオンポリマーを含有する親水性コート剤が知られている。
例えば、特許文献１には、ベタインモノマー及びアルコキシシリル基含有化合物を含有するモノマー成分を重合させてなるアルコキシシリル基含有ポリマーを含有する親水性コート剤や、この親水性コート剤を用いて形成された被膜を有する防曇性シート等が記載されている。
【先行技術文献】
【特許文献】
【０００３】
【特許文献１】ＷＯ２０１４／０８４２１９号
【発明の概要】
【発明が解決しようとする課題】
【０００４】
双性イオンポリマーを含有する親水性層を基材層上に有する積層シートは、特許文献１に記載されるように、防曇性シート等の親水性シートとして有用である。
また、本発明者らの検討によれば、双性イオンポリマーとともに水性ポリエステル系樹脂を含有する親水性組成物を用いて親水性層を形成することで、より高性能な親水性シートが得られる場合があることや、この親水性層は、形成後に親水性がさらに向上する可能性があることが分かった。
【０００５】
本発明は、双性イオンポリマーと水性ポリエステル系樹脂を含有する親水性層のこの特性に注目して行われたものであり、双性イオンポリマーと水性ポリエステル系樹脂を含有する親水性層の親水性を確実に向上させる方法と、この方法を使用して高親水性構造体を製造する方法を提供することを目的とする。
【課題を解決するための手段】
【０００６】
本発明者らは、上記課題を解決すべく、双性イオンポリマーと水性ポリエステル系樹脂を含有する親水性層について鋭意検討した。その結果、
１）この親水性層においては、その表面に水性ポリエステル系樹脂が露出する傾向があること、及び
２）水性ポリエステル系樹脂の露出量が多いと、親水性層の親水性が低くなる傾向があること、
を見出し、本発明を完成するに至った。
【０００７】
かくして本発明によれば、下記〔１〕〜〔１０〕の親水性層の親水性向上方法、及び〔１１〕の高親水性構造体の製造方法、が提供される。
〔１〕下記（Ａ）成分、及び（Ｂ）成分を含有し、その表面の少なくとも一部に（Ｂ）成分が露出している親水性層の親水性向上方法であって、前記親水性層の表面に露出している（Ｂ）成分の少なくとも一部を除去することを特徴とする、親水性層の親水性向上方法。
（Ａ）成分：双性イオンポリマー
（Ｂ）成分：水性ポリエステル系樹脂
〔２〕前記（Ａ）成分の双性イオンポリマーが、下記式（１）で示される繰り返し単位を有する重合体である、〔１〕に記載の親水性層の親水性向上方法。
【０００８】
【化１】
2019131625.tif 000002
【０００９】
〔式中、Ｒ１は、水素原子又はメチル基を表し、Ｒ２、Ｒ３は、それぞれ独立に、水素原子、エーテル結合を有する若しくは有しない炭素数１〜１０のアルキル基、エーテル結合を有する若しくは有しない炭素数２〜１１のシアノアルキル基、エーテル結合を有する若しくは有しない炭素数２〜１０のアルケニル基、又は、置換基を有する若しくは有しない炭素数６〜２０のアリール基を表す。また、Ｒ２及びＲ３は、互いに結合して、環を形成していてもよい。Ａ１は、下記式（２）〜（４）
【００１０】
【化２】
2019131625.tif 000003
【００１１】
（式中、Ａ２及びＡ３は、それぞれ独立に、置換基を有する若しくは有しない炭素数１〜１０のアルキレン基を表し、Ｒ４、Ｒ５及びＲ６は、それぞれ独立に、水素原子、炭素数１〜６のアルキル基、又は、置換基を有する若しくは有しない炭素数６〜２０のアリール基を表す。ｎは１〜１０の整数を表す。＊１は炭素原子との結合手を表し、＊２は窒素原子との結合手を表す。）
のいずれかで示される２価の基を表す。−Ｇ−は、脱プロトン化カルボキシ基（−ＣＯＯ−）又は脱プロトン化スルホ基（−ＳＯ３−）を表す。ｍは、２〜５の整数を表す。〕
〔３〕前記式（１）中の−Ｇ−が、脱プロトン化スルホ基である、〔２〕に記載の親水性層の親水性向上方法。
〔４〕前記（Ａ）成分の双性イオンポリマーが、双性イオンモノマー由来の繰り返し単位、及び、カルボキシ基、スルホ基、又は、これらの基が塩基と反応してなる基を有する繰り返し単位（ただし、双性イオンモノマー由来の繰り返し単位を除く。）を有する重合体である、〔１〕〜〔３〕のいずれかに記載の親水性層の親水性向上方法。
〔５〕前記（Ｂ）成分の水性ポリエステル系樹脂が、下記式（５）
【００１２】
【化３】
2019131625.tif 000004
【００１３】
（式中、Ａｒは３価の芳香族基を表し、Ｘは親水性基を表し、Ｙはアルキレン基又はアリーレン基を表す。）
で示される繰り返し単位を有する重合体である、〔１〕〜〔４〕のいずれかに記載の親水性層の親水性向上方法。
〔６〕Ｘで表される親水性基が、−ＳＯ３Ｈ、−ＣＯ２Ｈ、−ＰＯ３Ｈ２、又はこれらの基が塩基と反応してなる基である、〔５〕に記載の親水性層の親水性向上方法。
〔７〕親水性層の表面に露出している（Ｂ）成分の少なくとも一部を除去する前において、親水性層に含まれる（Ｂ）成分の含有量が、（Ａ）成分１００質量部に対して、１５〜２００質量部である、〔１〕〜〔６〕のいずれかに記載の親水性層の親水性向上方法。
〔８〕前記親水性層が、下記の工程１及び２を有する層形成方法により形成されたものである、〔１〕〜〔７〕のいずれかに記載の親水性層の親水性向上方法。
工程１：前記（Ａ）成分、（Ｂ）成分、及び溶媒を含有する原料液を用いて、親水化対象物上に塗膜を形成する。
工程２：工程１で得られた塗膜中の溶媒を揮発させて、親水性層を形成する。
〔９〕親水性層の表面に露出している（Ｂ）成分の少なくとも一部を除去する方法が、（Ｂ）成分を溶解し得る溶媒を用いて、前記親水性層の表面を洗浄するものである、〔１〕〜〔８〕のいずれかに記載の親水性層の親水性向上方法。
〔１０〕（Ｂ）成分を溶解し得る溶媒を用いて、親水性層の表面を洗浄する操作が、下記の工程３及び４を有するものである、〔９〕に記載の親水性層の親水性向上方法。
工程３：（Ｂ）成分を溶解し得る溶媒を親水性層に接触させて、親水性層の表面に存在する（Ｂ）成分を前記溶媒中に抽出し、前記溶媒と（Ｂ）成分とを含有する（Ｂ）成分含有液を生成させる。
工程４：工程３において生成させた（Ｂ）成分含有液を、前記親水性層から分離除去する。
〔１１〕基体上に、直接又はその他の層を介して、高親水性層が積層されてなる高親水性構造体の製造方法であって、前記高親水性構造体が、基体上に、直接又はその他の層を介して、親水性層が積層されてなる親水性構造体の前記親水性層の親水性を向上させることにより得られるものであり、前記親水性層が、前記（Ａ）成分、及び（Ｂ）成分を含有し、その表面に（Ｂ）成分が露出しているものであり、〔１〕〜〔１０〕のいずれかに記載の方法を用いて、前記親水性層の親水性を向上させることを特徴とする、高親水性構造体の製造方法。
【発明の効果】
【００１４】
本発明によれば、双性イオンポリマーと水性ポリエステル系樹脂を含有する親水性層の親水性を向上させる方法と、この方法を使用して高親水性構造体を製造する方法が提供される。
【図面の簡単な説明】
【００１５】
【図１】洗浄処理前親水性シートの親水性層と洗浄処理後親水性シートの親水性層についてのＣ１ｓスペクトルを表す図である。
【発明を実施するための形態】
【００１６】
以下、本発明を、１）親水性層の親水性向上方法、及び、２）高親水性構造体の製造方法、に項分けして詳細に説明する。
【００１７】
１）親水性層の親水性向上方法
本発明の親水性層の親水性向上方法は、下記（Ａ）成分、及び（Ｂ）成分を含有し、その表面の少なくとも一部に（Ｂ）成分が露出している親水性層の親水性向上方法であって、前記親水性層の表面に露出している（Ｂ）成分の少なくとも一部を除去することを特徴とする。
（Ａ）成分：双性イオンポリマー
（Ｂ）成分：水性ポリエステル系樹脂
【００１８】
〔親水性層〕
本発明の方法において、親水性層は、本発明の方法の処理対象として用いられるものである。したがって、本発明の方法が施されることにより、この親水性層は親水性が向上する。
親水性層は、上記（Ａ）成分、及び（Ｂ）成分を含有し、その表面の少なくとも一部に（Ｂ）成分が露出しているものである。
【００１９】
親水性層は、（Ａ）成分として双性イオンポリマーを含有するため、この親水性層は親水性に優れたものとなる。
双性イオンポリマーとは、双性イオンモノマー由来の繰り返し単位を有する重合体である。
双性イオンモノマーとは、分子内に重合性炭素−炭素二重結合と、カチオン性部と、アニオン性部とを有する化合物をいう。
【００２０】
双性イオンポリマーの質量平均分子量は特に限定されないが、通常５万〜３００万、好ましくは１０万〜２５０万、より好ましくは２０万〜２００万である。
双性イオンポリマーの質量平均分子量は、実施例に記載の方法に従って測定することができる。
【００２１】
双性イオンモノマー由来の繰り返し単位としては、下記式（１）で示されるものが挙げられる。
【００２２】
【化４】
2019131625.tif 000005
【００２３】
式（１）中、Ｒ１は、水素原子又はメチル基を表し、Ｒ２、Ｒ３は、それぞれ独立に、水素原子、エーテル結合を有する若しくは有しない炭素数１〜１０のアルキル基、エーテル結合を有する若しくは有しない炭素数２〜１１のシアノアルキル基、エーテル結合を有する若しくは有しない炭素数２〜１０のアルケニル基、又は、置換基を有する若しくは有しない炭素数６〜２０のアリール基を表す。また、Ｒ２及びＲ３は、互いに結合して、環を形成していてもよい。
【００２４】
Ｒ２、Ｒ３のエーテル結合を有する若しくは有しない炭素数１〜１０のアルキル基の、炭素数１〜１０のアルキル基の炭素数は、１〜８が好ましく、１〜５がより好ましい。
エーテル結合を有しないアルキル基としては、メチル基、エチル基、ｎ−プロピル基、ｎ−ブチル基、ｎ−ペンチル基、ｎ−ヘキシル基等が挙げられる。
エーテル結合を有するアルキル基としては、下記式（６）又は（７）で示される基等が挙げられる。
【００２５】
【化５】
2019131625.tif 000006
【００２６】
式（６）中、Ｒ７は、炭素数１〜８のアルキル基を表し、Ｚ１は、炭素数２〜９のアルキレン基を表し、Ｒ７とＺ１の炭素数の合計は、３〜１０である。＊は結合手を表す。
式（７）中、Ｒ８は、炭素数１〜６のアルキル基を表し、Ｚ２は、炭素数２〜７のアルキレン基を表し、Ｚ３は、炭素数２〜７のアルキレン基を表し、Ｒ８、Ｚ２、Ｚ３の炭素数の合計は、５〜１０である。＊は結合手を表す。
【００２７】
Ｒ２、Ｒ３のエーテル結合を有する若しくは有しない炭素数２〜１１のシアノアルキル基の、炭素数２〜１１のシアノアルキル基の炭素数は、２〜９が好ましく、２〜６がより好ましい。
エーテル結合を有しないシアノアルキル基としては、シアノメチル基、２−シアノエチル基、３−シアノプロピル基、４−シアノブチル基、６−シアノヘキシル基等が挙げられる。
エーテル結合を有するシアノアルキル基としては、下記式（８）又は（９）で示される基等が挙げられる。
【００２８】
【化６】
2019131625.tif 000007
【００２９】
式（８）中、Ｒ９は、炭素数２〜９のシアノアルキル基を表し、Ｚ４は、炭素数２〜９のアルキレン基を表し、Ｒ９とＺ４の炭素数の合計は、４〜１１である。＊は結合手を表す。
式（９）中、Ｒ１０は、炭素数２〜７のシアノアルキル基を表し、Ｚ５は、炭素数２〜７のアルキレン基を表し、Ｚ６は、炭素数２〜７のアルキレン基を表し、Ｒ１０、Ｚ５、Ｚ６の炭素数の合計は、６〜１１である。＊は結合手を表す。
【００３０】
Ｒ２、Ｒ３のエーテル結合を有する若しくは有しない炭素数２〜１０のアルケニル基の、炭素数２〜１０のアルケニル基の炭素数は、２〜９が好ましく、２〜６がより好ましい。
エーテル結合を有しないアルケニル基としては、ビニル基、アリル基、１−ブテニル基、２−ブテニル基、１−ペンテニル基等が挙げられる。
エーテル結合を有するアルケニル基としては、下記式（１０）又は（１１）で示される基等が挙げられる。
【００３１】
【化７】
2019131625.tif 000008
【００３２】
式（１０）中、Ｒ１１は、炭素数２〜８のアルケニル基を表し、Ｚ７は、炭素数２〜８のアルキレン基を表し、Ｒ１１とＺ７の炭素数の合計は、４〜１０である。＊は結合手を表す。
式（１１）中、Ｒ１２は、炭素数２〜６のアルケニル基を表し、Ｚ８は、炭素数２〜６のアルキレン基を表し、Ｚ９は、炭素数２〜６のアルキレン基を表し、Ｒ１２、Ｚ８、Ｚ９の炭素数の合計は、６〜１０である。＊は結合手を表す。
【００３３】
Ｒ２、Ｒ３の置換基を有する若しくは有しない炭素数６〜２０のアリール基の、炭素数６〜２０のアリール基の炭素数は６〜１０が好ましい。
無置換のアリール基としては、フェニル基、１−ナフチル基、２−ナフチル基等が挙げられる。
置換基を有するアリール基の置換基としては、メチル基、エチル基等の炭素数１〜６のアルキル基；メトキシ基、エトキシ基等の炭素数１〜６のアルコキシ基；フッ素原子、塩素原子等のハロゲン原子；等が挙げられる。
【００３４】
Ｒ２とＲ３が結合して形成される環としては、ピロリジン環、ピペリジン環、モルホリン環等が挙げられる。
【００３５】
式（１）中、Ａ１は、下記式（２）〜（４）のいずれかで示される２価の基を表す。
【００３６】
【化８】
2019131625.tif 000009
【００３７】
式（２）〜（４）中、Ａ２及びＡ３は、それぞれ独立に、置換基を有する若しくは有しない炭素数１〜１０のアルキレン基を表し、Ｒ４、Ｒ５及びＲ６は、それぞれ独立に、水素原子、炭素数１〜６のアルキル基、又は、置換基を有する若しくは有しない炭素数６〜２０のアリール基を表す。ｎは１〜１０の整数を表す。＊１は炭素原子との結合手を表し、＊２は窒素原子との結合手を表す。
【００３８】
Ａ２、Ａ３の、置換基を有する若しくは有しない炭素数１〜１０のアルキレン基の、炭素数１〜１０のアルキレン基の炭素数は、１〜８が好ましく、１〜６がより好ましい。
無置換のアルキレン基としては、メチレン基、エチレン基、トリメチレン基、テトラメチレン基、ペンタメチレン基等の直鎖状アルキレン基；プロパン−１，２−ジイル基、ブタン−１，３−ジイル基等の分岐鎖状アルキレン基が挙げられる。
置換基を有するアルキレン基の置換基としては、メトキシ基、エトキシ基等の炭素数１〜６のアルコキシ基；フッ素原子、塩素原子等のハロゲン原子；等が挙げられる。
【００３９】
Ｒ４、Ｒ５及びＲ６の炭素数１〜６のアルキル基としては、メチル基、エチル基、ｎ−プロピル基、イソプロピル基、ｎ−ブチル基、ｓｅｃ−ブチル基、ｔ−ブチル基、ｎ−ペンチル基、ｎ−ヘキシル基等が挙げられる。
Ｒ４、Ｒ５及びＲ６の置換基を有する若しくは有しない炭素数６〜２０のアリール基の、炭素数６〜２０のアリール基の炭素数は６〜１０が好ましい。
無置換のアリール基としては、フェニル基、１−ナフチル基、２−ナフチル基等が挙げられる。
置換基を有するアリール基の置換基としては、メチル基、エチル基等の炭素数１〜６のアルキル基；メトキシ基、エトキシ基等の炭素数１〜６のアルコキシ基；フッ素原子、塩素原子等のハロゲン原子；等が挙げられる。
ｎは、１〜１０の整数であり、１〜５の整数が好ましい。
【００４０】
式（１）中、−Ｇ−は、脱プロトン化カルボキシ基（−ＣＯＯ−）又は脱プロトン化スルホ基（−ＳＯ３−）を表す。これらの中でも、本発明の方法で処理する親水性層をより安価に形成する際は、−Ｇ−は、脱プロトン化スルホ基が好ましい。後述するように、脱プロトン化スルホ基を有する双性イオンポリマーは、比較的容易に合成することができるため、量産化により適している。
式（１）中、ｍは、２〜５の整数であり、３又は４が好ましい。
【００４１】
双性イオンポリマーは、双性イオンモノマーを用いて重合反応を行うことで合成することができる。例えば、上記式（１）で示される繰り返し単位を有する双性イオンポリマーは、下記式（１ａ）で示される双性イオンモノマーを用いて重合反応を行うことで合成することができる。
【００４２】
【化９】
2019131625.tif 000010
【００４３】
式（１ａ）中、Ｒ１、Ｒ２、Ｒ３、Ａ１、及びｍは、それぞれ前記と同じ意味を表す。
【００４４】
式（１ａ）で示される双性イオンモノマーの合成方法は特に限定されない。
式（１ａ）中、「−Ｇ−」が脱プロトン化カルボキシ基である化合物は、例えば、対応するアミン化合物〔下記式（１ｂ）〕と、式：ｈａｌ−（ＣＨ２）ｍ−ＣＯＯＨ（ｈａｌはハロゲン原子を表し、ｍは前記と同じ意味を表す。）で表されるハロゲン化カルボン酸を反応させる方法等の、公知のカルボキシベタイン化合物の製造方法により得ることができる（特開平８−９９９４５号公報、特開平７−２７８０７１号公報、特開２００６-１４３６３４号公報、特開２００６-１４３６３５号公報等）。
また、式（１ａ）中、「−Ｇ−」が脱プロトン化スルホ基である化合物は、例えば、下記式に示すように、対応するアミン化合物（１ｂ）とスルトン化合物（１ｃ）とを反応させることにより得ることができる。
【００４５】
【化１０】
2019131625.tif 000011
【００４６】
上記式中、Ｒ１〜Ｒ３、Ａ１は、前記と同じ意味を表し、ｐは（ｍ−２）である。
アミン化合物（１ｂ）は、公知の方法で製造し、入手することができる。
【００４７】
前記スルトン化合物（１ｃ）としては、１，２−エタンスルトン、１，３−プロパンスルトン、１，４−ブタンスルトン、２，４−ブタンスルトン、１，５−ペンタンスルトンが挙げられる。
これらは、公知化合物であり、公知の方法で製造し、入手することができる。また、本発明においては、これらのスルトン化合物として市販品を用いることもできる。
【００４８】
アミン化合物（１ｂ）とスルトン化合物（１ｃ）との反応において、スルトン化合物（１ｃ）の使用量は、アミン化合物（１ｂ）に対して、好ましくは０．８〜１．２当量、より好ましくは０．９〜１．１当量である。スルトン化合物（１ｃ）の使用量を上記範囲にすることで、未反応物を除去する工程を省略したり、除去にかかる時間を短縮したりすることができる。
【００４９】
アミン化合物（１ｂ）とスルトン化合物（１ｃ）との反応は、無溶媒で行ってもよいし、不活性溶媒の存在下に行ってもよい。
用いる不活性溶媒としては、水；テトラヒドロフラン、ジグライム等のエーテル系溶媒；アセトニトリル、プロピオニトリル等のニトリル系溶媒；アセトン、メチルエチルケトン等のケトン系溶媒；トルエン、キシレン等の芳香族炭化水素系溶媒；クロロホルム等のハロゲン化炭化水素系溶媒；等が挙げられる。
不活性溶媒を用いる場合、その使用量は特に制限されないが、アミン化合物（１ｂ）１質量部に対して、通常１〜１００質量部である。
【００５０】
反応温度は、特に限定されないが、通常０〜２００℃、好ましくは１０〜１００℃、より好ましくは２０〜６０℃の範囲である。また、常圧(大気圧)下で反応を実施してもよいし、加圧条件下で反応を実施してもよい。
反応時間は、特に限定されないが、通常１２〜３３２時間、好ましくは２４〜１６８時間である。
反応は、酸素による酸化や、空気中の水分によるスルトン化合物（１ｃ）の加水分解による収率の低下を防ぐ観点から、窒素ガス、アルゴンガス等の不活性ガス雰囲気下で行うことが好ましい。
反応の進行は、ガスクロマトグラフィー、高速液体クロマトグラフィー、薄層クロマトグラフィー、ＮＭＲ、ＩＲ等の通常の分析手段により確認することができる。
【００５１】
反応終了後、有機合成化学における通常の後処理操作を行い、所望により、再結晶、カラムクロマトグラフィー等の公知の精製方法により精製して、目的とする双性イオンモノマーを単離することができる。
また、本発明においては、双性イオンモノマーとして市販品を用いることもできる。
【００５２】
双性イオンポリマーは、双性イオンモノマーと共重合可能なモノマー由来の繰り返し単位を有する共重合体であってもよい。
【００５３】
双性イオンポリマー中の、双性イオンモノマーと共重合可能なモノマー由来の繰り返し単位としては、（メタ）アクリル酸由来の繰り返し単位、マレイン酸由来の繰り返し単位、クロトン酸由来の繰り返し単位、イタコン酸由来の繰り返し単位等のカルボキシ基を有する繰り返し単位；（メタ）アクリルアミドｔ−ブチルスルホン酸由来の繰り返し単位等のスルホ基を有する繰り返し単位；（メタ）アクリル酸メチル、メタアクリル酸エチル等の（メタ）アクリル酸エステル由来の繰り返し単位；（メタ）アクリルアミド由来の繰り返し単位；等が挙げられる。ここで、（メタ）アクリル酸は、アクリル酸又はメタクリル酸を意味する（以下にて同じ）。
【００５４】
これらの中でも、双性イオンモノマーと共重合可能なモノマー由来の繰り返し単位としては、カルボキシ基、スルホ基、又は、これらの基が塩基と反応してなる基を有することが好ましい。これらの繰り返し単位を有する双性イオンポリマーを含有する親水性層は、親水性に優れる。
【００５５】
双性イオンポリマー中の、双性イオンモノマー由来の繰り返し単位の量は、双性イオンポリマー全体を基準として、通常５０〜１００モル％、好ましくは６０〜９９モル％、より好ましくは７０〜９５モル％である。
双性イオンポリマーが、カルボキシ基、スルホ基、又は、これらの基が塩基と反応してなる基を有する繰り返し単位を有する場合、これらの繰り返し単位の量は、双性イオンポリマー全体を基準として、通常０〜５０モル％、好ましくは１〜４０モル％、より好ましくは５〜３０モル％である。
【００５６】
双性イオンポリマーの合成方法は特に限定されない。例えば、ラジカル重合開始剤の存在下、双性イオンモノマー等の重合反応を行うことにより、双性イオンポリマーを合成することができる。
【００５７】
ラジカル重合開始剤としては、有機過酸化物やアゾ系化合物等が挙げられる。
有機過酸化物としては、ラウロイルパーオキサイド、ベンゾイルパーオキサイド等のジアシルパーオキサイド類；１，１−ビス（ｔ−ブチルパーオキシ）シクロヘキサン、１，１−ビス（ｔ−ブチルパーオキシ）３，３，５−トリメチルシクロヘキサン等のパーオキシケタール類；ジイソプロピルパーオキシジカーボネート、ジ−２−エチルヘキシルパーオキシジカーボネート等のパーオキシジカーボネート類；ｔ−ブチルパーオキシ−２−エチルヘキサノエート、ｔ−ブチルパーオキシイソブチレート等のパーオキシエステル類等が挙げられる。
アゾ系化合物としては、２，２’−アゾビスイソブチロニトリル、２，２’−アゾビス（２−メチルブチロニトリル）、１，１’−アゾビス（シクロヘキサン１−カルボニトリル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、２，２’−アゾビス（Ｎ−ブチル−２−メチルプロピオンアミド）、ジメチル１，１’−アゾビス（１−シクロヘキサンカルボキシレート）等の油溶性アゾ重合開始剤；４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］、２，２’−アゾビス（２，４−ジメチル−４−メトキシバレロニトリル）、２，２’−アゾビス［２−（２−イミダゾリン−２−イル）プロパン］ジヒドロクロロイド、２，２’−アゾビス［２−（２−イミダゾリン−２−イル）プロパン］ジスルホネートジヒドレート、２，２’−アゾビス（２−メチルプロピオンアミジン）ジヒドロクロロイド、２，２’−アゾビス［Ｎ−（２−カルボキシエチル）−２−メチルプロピオンアミジン］テトラヒドレート、２，２’−アゾビス［２−メチル−Ｎ−（２−ヒドロキシエチル）プロピオンアミド］等の水溶性アゾ重合開始剤；等が挙げられるが、水溶性アゾ重合開始剤が好ましく、４，４’−アゾビス（４−シアノバレリック酸）が特に好ましい。
これらは１種単独で、あるいは２種以上を組み合わせて使用することができる。
【００５８】
ラジカル重合開始剤の使用量は、重合反応に用いるモノマー１モルに対し、通常０．０００１〜０．１０００モル、好ましくは０．０００５〜０．００５０モルである。
ラジカル重合反応の反応条件は、目的の重合反応が進行する限り特に限定されない。加熱温度は、通常４０〜１５０℃であり、反応時間は、１分から２４時間の範囲で適宜設定することができる。
【００５９】
親水性層は、双性イオンポリマーを１種含有してもよいし、２種以上含有してもよい。
【００６０】
親水性層は、（Ｂ）成分として、水性ポリエステル系樹脂を含有するため、この親水性層は、密着性に優れたものとなる。
【００６１】
水性ポリエステル系樹脂は、水又は水溶性の有機溶剤（例えば、アルコール、アルキルセロソルブ、ケトン系溶媒、エーテル系溶媒を５０質量％未満含む水溶液）に溶解して水溶液の形態、又は、水中にエマルションとして分散した水分散体の形態をとり得るポリエステル系樹脂である。
ポリエステル系樹脂は、ジカルボン酸（またはジカルボン酸エステル）とジオールとをエステル化（またはエステル交換）させながら重縮合させる方法等により得られる樹脂である。
水性ポリエステル系樹脂は、ポリエステル系樹脂に、水性（水溶性又は水分散性）が付与された樹脂である。
【００６２】
水性ポリエステル系樹脂の質量平均分子量（Ｍｗ）は、通常２，０００〜１０，００００、好ましくは２，５００〜８０，０００、より好ましくは５，０００〜５０，０００である。
この質量平均分子量（Ｍｗ）の値は、ゲルパーミエーションクロマトグラフィー（ＧＰＣ）法で測定される標準ポリスチレン換算の値である。
【００６３】
水性ポリエステル系樹脂の水接触角は、通常１０〜８５°、好ましくは２５〜８０°、より好ましくは４０〜７５°である。
水性ポリエステル系樹脂の水接触角は、例えば全自動接触角測定装置（協和界面科学株式会社製、ＤＭ−７０１）を用いて測定することができる。
水性ポリエステル系樹脂の酸価は、通常０．１〜６０ｍｇＫＯＨ／ｇ、好ましくは０．５〜１５ｍｇＫＯＨ／ｇである。
水性ポリエステル系樹脂の酸価は、例えば、フェノールフタレイン溶液などの指示薬と水酸化カリウム溶液などのアルカリ性溶液を用いた中和点滴定法で測定することができる。
【００６４】
水性ポリエステル系樹脂のガラス転移温度（Ｔｇ）は、−１０〜１３０℃が好ましく、１０〜１１５℃がより好ましく、３０〜９０℃がさらに好ましく、４０〜６５℃が特に好ましい。
【００６５】
水性ポリエステル系樹脂は、通常、分子内に親水性基を有する。
水性ポリエステル系樹脂に含まれる親水性基としては、スルホ基（−ＳＯ３Ｈ）、カルボキシ基（−ＣＯ２Ｈ）、ホスホン酸基（−ＰＯ３Ｈ２）、ヒドロキシ基（−ＯＨ）、これらの基が塩基と反応してなる基等のアニオン系親水性基；置換若しくは無置換のアミノ基、置換若しくは無置換の窒素含有複素環基、これらの基が酸と反応してなる基等のカチオン系親水性基；等が挙げられる。
これらの中でも、親水性基としては、アニオン系親水性基が好ましく、−ＳＯ３Ｈ、−ＣＯ２Ｈ、−ＰＯ３Ｈ２、又はこれらの基が塩基と反応してなる基（以下、「これらの基が塩基と反応してなる基」を「アニオン系親水性基（α）」ということがある。）がより好ましい。
【００６６】
アニオン系親水性基（α）の生成に用いられる塩基としては、周期表第１族又は第２族の金属の水酸化物や、アミン化合物が挙げられる。したがって、アニオン系親水性基（α）を有する水性ポリエステル系樹脂は、通常は、周期表第１族又は第２族の金属のイオンやアンモニウムイオンを有し、水性ポリエステル系樹脂全体としては電気的に中性の状態になっている。
【００６７】
水性ポリエステル系樹脂の具体例としては、下記式（５）で示される繰り返し単位を有する重合体が挙げられる。
【００６８】
【化１１】
2019131625.tif 000012
【００６９】
式（５）中、Ａｒは３価の芳香族基を表し、Ｘは親水性基を表し、Ｙはアルキレン基、又はアリーレン基を表す。
【００７０】
Ａｒで表される芳香族基の炭素数は、通常６〜２０、好ましくは６〜１５、より好ましくは６〜１０である。
【００７１】
Ａｒで表される芳香族基としては、下記式で表される基、又は、その水素原子が置換されたものが挙げられる。
【００７２】
【化１２】
2019131625.tif 000013
【００７３】
式中、ａ１〜ａ１０は、水性ポリエステル系樹脂の主鎖に含まれる炭素原子（Ｃ＝Ｏ結合中の炭素原子）との結合手を表す。Ｘは、親水性基を表し、芳香環中の任意の炭素原子と結合している。
Ａｒで表される芳香族基が置換基を有する場合、置換基としては、アルキル基、フェニル基、アルコキシ基、ハロゲン原子等が挙げられる。
【００７４】
Ｘで表される親水性基としては、前記したものが挙げられる。これらの中でも、−ＳＯ３Ｈ、−ＣＯ２Ｈ、−ＰＯ３Ｈ２、又はこれらの基が塩基と反応してなる基が好ましい。
【００７５】
Ｙで表されるアルキレン基の炭素数は、通常１〜２０、好ましくは２〜１０である。
Ｙで表されるアルキレン基としては、メチレン基、エチレン基、トリメチレン基、テトラメチレン基、ペンタメチレン基等の直鎖状アルキレン基；プロパン−１，２−ジイル基、ブタン−１，３−ジイル基等の分岐鎖状アルキレン基が挙げられる。これらの中でも、直鎖状アルキレン基が好ましく、エチレン基がより好ましい。
【００７６】
Ｙで表されるアリーレン基の炭素数は、通常６〜２０、好ましくは６〜１５、より好ましくは６〜１０である。
Ｙで表されるアリーレン基としては、下記式で表される基、又は、その水素原子が置換されたものが挙げられる。
【００７７】
【化１３】
2019131625.tif 000014
【００７８】
式中、ｂ１〜ｂ１０は、水性ポリエステル系樹脂の主鎖に含まれる酸素原子との結合手を表す。
Ｙで表されるアリーレン基が置換基を有する場合、置換基としては、アルキル基、フェニル基、アルコキシ基、ハロゲン原子等が挙げられる。
【００７９】
上記式（５）で示される繰り返し単位としては、下記式（５ａ）で示されるものが好ましく、（５ｂ）で示されるものがより好ましい。
【００８０】
【化１４】
2019131625.tif 000015
【００８１】
式（５ａ）中、Ｘは、前記と同じ意味を表す。式（５ｂ）中、Ｍは、アルカリ金属イオンを表し、ナトリウムイオンが好ましい。
【００８２】
また、水性ポリエステル系樹脂が上記式（５）で示される繰り返し単位を有する場合、このものは、上記式（５）で示される繰り返し単位を１種又は２種以上含有してもよく、上記式（５）で示される繰り返し単位以外の繰り返し単位を有していてもよい。
上記式（５）で示される繰り返し単位以外の繰り返し単位としては、アクリル酸エステル、メタクリル酸エステル等の（メタ）アクリル酸エステル由来の繰り返し単位や、Ｘを有しない点を除き、上記式（５）で示される繰り返し単位と同様の構造を有するものが挙げられる。なかでも、下記式で示される構造の繰り返し単位が好ましい。
【００８３】
【化１５】
2019131625.tif 000016
【００８４】
水性ポリエステル系樹脂に含まれる上記式（５）で示される繰り返し単位の量は、水性ポリエステル系樹脂全体に対して、通常４０〜１００質量％、好ましくは６０〜１００質量％、より好ましくは８０〜１００質量％、特に好ましくは９５〜１００質量％である。
【００８５】
水性ポリエステル系樹脂は、ポリエステル系樹脂に水性を付与することにより得ることができる。
ポリエステル系樹脂は、ジカルボン酸（またはジカルボン酸エステル）とジオールとをエステル化（またはエステル交換）させながら重縮合させる方法等の、従来公知の製造方法により得ることができる。
ジカルボン酸またはジカルボン酸エステルとしては、テレフタル酸、イソフタル酸、フタル酸、ナフタリンジカルボン酸等の芳香族ジカルボン酸およびそのエステル；アジピン酸、コハク酸、セバチン酸、ドデカン二酸等の脂肪族ジカルボン酸およびそのエステル；シクロヘキシルジカルボン酸等の脂環式ジカルボン酸およびそのエステル；ヒドロキシ安息香酸等のヒドロキシカルボン酸およびそのエステル；等が挙げられる。これらの中でも、芳香族ジカルボン酸またはそのエステルが好ましい。
ジカルボン酸エステルとしては、ジカルボン酸の、メチルエステル、エチルエステル等の、ジカルボン酸の低級アルキルエステルが挙げられる。これらのエステルはモノエステルであってもジエステルであってもよい。
【００８６】
ジオールとしては、エチレングリコール、プロピレングリコール、トリメチレングリコール、４−ブタンジオール、１，６−ヘキサンジオール、ネオペンチルグリコール、２，シクロヘキサンジメタノール、ビスフェノール類等が挙げられる。
【００８７】
ポリエステル系樹脂に水性を付与して水性ポリエステル系樹脂を得る方法としては、例えば、ポリエステル系樹脂を製造する際に、上記ジカルボン酸とポリオールに加え、分子中に親水性基を有するモノマーを重合する方法が挙げられる。
【００８８】
分子中に親水性基を有するモノマーとしては、親水性基を有するジカルボン酸または親水性基を有するジカルボン酸エステルが好ましい。親水性基を有するジカルボン酸をジカルボン酸成分として用いる方法により、親水性基を有する水性ポリエステル系樹脂を得ることができる。
【００８９】
より具体的には、上記式（５）で示される繰り返し単位を有する水性ポリエステル系樹脂は、下記式（５ｃ）で示されるカルボキシ基及び親水性基を有する化合物と、下記式（５ｄ）で示される水酸基含有化合物とを常法に従って重縮合反応させることで合成することができる。
【００９０】
【化１６】
2019131625.tif 000017
【００９１】
式（５ｃ）、（５ｄ）中、Ａｒ、Ｘ、Ｙは、それぞれ前記と同じ意味を表す。
【００９２】
また、スルホ基またはカルボキシ基等のアニオン系親水性基（アニオン系親水性基（α）を除く。）を有するポリエステル系樹脂に、アルカリ金属、各種アミン類、アンモニウム系化合物等の水溶性塩を形成する物質を作用させることにより、アニオン系親水性基（α）を有する水性ポリエステル系樹脂を得ることができる。
【００９３】
また、水性ポリエステル系樹脂は、変性ポリエステル系樹脂であってもよい。変性ポリエステル系樹脂としては、アクリル変性ポリエステル系樹脂、ウレタン変性ポリエステル系樹脂、エポキシ変性ポリエステル系樹脂、グリコール変性ポリエステル系樹脂等が挙げられる。
これらの中でも、親水性と耐ブロッキング性のバランスに優れる親水性層を形成し易いことから、アクリル変性ポリエステル系樹脂が好ましい。アクリル変性ポリエステル系樹脂としては、例えば、主鎖としてポリエステル鎖を有し、側鎖としてアクリル系単量体由来の重合体鎖を有するグラフト共重合体が挙げられる。
【００９４】
変性ポリエステル系樹脂は、上記の方法により得られた重合体（未変性の水性ポリエステル系樹脂）に対して公知の方法により変性処理を行う方法等により、目的の変性ポリエステル系樹脂を得ることができる。例えば、アクリル変性ポリエステル系樹脂は、グリシジルメタクリレート等のエポキシ基と重合性二重結合を有する単量体を、カルボキシ基等を有する未変性の水性ポリエステル系樹脂と反応させることにより、この未変性の水性ポリエステル系樹脂に重合性二重結合を導入し、次いで、この重合性二重結合を利用して、アクリル系単量体の重合反応を行い、側鎖（アクリル系単量体由来の重合体鎖）を形成することにより合成することができる。
【００９５】
親水性層は、水性ポリエステル系樹脂を１種含有してもよいし、２種以上含有してもよい。
【００９６】
親水性層に含まれる（Ｂ）成分の含有量は、（Ａ）成分１００質量部に対して、好ましくは１５〜２００質量部、より好ましくは４０〜１７０質量部、より更に好ましくは６０〜１５２質量部、特に好ましくは８０〜１２０質量部である。（Ｂ）成分の含有量を前述の範囲とすることで、親水性を付与する対象となる構造物と親水性層との間の密着性と、親水性層表面の親水性をバランスよく得ることができる。
【００９７】
親水性層は、（Ａ）成分や（Ｂ）成分以外の樹脂成分（以下、「その他の樹脂成分」ということがある。）を含有してもよい。
その他の樹脂成分としては、エチレン−ビニルアルコール共重合体、ビニルアルコール単独重合体、（メタ）アクリル酸系重合体、（メタ）アクリル酸エステル系重合体、ポリアミド樹脂、ポリオレフィン樹脂、セルロース系樹脂等が挙げられる。
【００９８】
親水性層は、その他の樹脂成分を１種含有してもよいし、２種以上含有してもよい。
親水性層がその他の樹脂成分を含有する場合、その含有量は、（Ａ）成分１００質量部に対して、通常５０質量部以下、好ましくは４０質量部以下である。
【００９９】
親水性層に含まれる樹脂成分〔（Ａ）成分、（Ｂ）成分、その他の樹脂成分〕は、架橋構造を有していてもよい。
特に（Ａ）成分やその他の樹脂成分は架橋構造を有することが好ましい。これらの樹脂成分が架橋構造を有するとき、これらの樹脂成分を含む親水性層は耐水性により優れたものになる。
一方、（Ｂ）成分は架橋構造を有しないことが好ましい。（Ｂ）成分が架橋構造を有しないとき、（Ｂ）成分の少なくとも一部を除去する作業をより効率よく行うことができる。
架橋構造は、親水性層の形成工程中に、架橋剤を用いて架橋反応を行うことにより形成することができる。
架橋剤とは、親水性層に含まれる樹脂成分と反応して、架橋構造を形成し得る化合物である。
【０１００】
架橋剤としては、エポキシ系架橋剤、イソシアネート系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。
【０１０１】
これらの中でも、架橋剤としてはエポキシ系架橋剤が好ましい。
エポキシ系架橋剤としては、ビスフェノールＡ・エピクロルヒドリン型のエポキシ樹脂、ソルビトールポリグリシジルエーテル、ポリグリセロールポリグリシジルエーテル、ペンタエリスリトールポリグリシジルエーテル、ジグリセロールポリグリシジルエーテル、グリセロールポリグリシジルエーテル、トリメチロールプロパンポリグリシジルエーテル、ネオペンチルグリコールジグリシジルエーテル、１，６−ヘキサンジオールジグリシジルエーテル、エチレングリコールジグリシジルエーテル、ジエチレングリコールジグリシジルエーテル、ポリエチレングリコールジグリシジルエーテル、プロピレングリコールジグリシジルエーテル、ポリプロピレングリコールジグリシジルエーテル、ジグリシジルアニリン、Ｎ，Ｎ，Ｎ’，Ｎ’−テトラグリシジル−ｍ−キシレンジアミン、１，３−ビス（Ｎ，Ｎ’−ジグリシジルアミノメチル）シクロヘキサン等が挙げられる。
【０１０２】
架橋剤を用いて親水性層を形成する場合、架橋剤は１種単独で、あるいは２種以上を組み合わせて用いることができる。
架橋剤を用いて親水性層を形成する場合、その使用量は、（Ａ）成分１００質量部に対して、０．１〜２０質量部であることが好ましく、より好ましくは１〜１０質量部である。
【０１０３】
親水性層は、（Ｃ）成分として、炭素数が０〜１０の陽イオンを有するイオン性化合物を含有してもよい。
【０１０４】
（Ｃ）成分としては、炭素数が０〜５の陽イオンを有するイオン性化合物が好ましく、炭素数が０の陽イオンを有するイオン性化合物がより好ましい。
【０１０５】
炭素数が０〜１０の陽イオンを有するイオン性化合物としては、下記式（１２）〜（１５）で示される化合物が挙げられる。
【０１０６】
【化１７】
2019131625.tif 000018
【０１０７】
式（１２）〜（１５）中、Ｍは炭素数０〜１０の１価の陽イオンを表し、Ｍ’は炭素数０〜１０の２価の陽イオンを表し、Ｘは１価の陰イオンを表し、Ｘ’は２価の陰イオンを表す。
【０１０８】
Ｍとしては、ナトリウムイオン、カリウムイオン等のアルカリ金属イオン；アンモニウムイオン（ＮＨ４＋）；第１級アンモニウムイオン；第２級アンモニウムイオン；第３級アンモニウムイオン；第４級アンモニウムイオン；等が挙げられる。
Ｍ’としては、カルシウムイオン等のアルカリ土類金属イオン；マグネシウムイオン；等が挙げられる。
Ｘとしては、塩化物イオン、臭化物イオン等のハロゲン化物イオン；炭酸水素イオン；硝酸イオン；等が挙げられる。
Ｘ’としては、炭酸イオン、硫酸イオン等が挙げられる。
【０１０９】
炭素数が０の陽イオンを有するイオン性化合物としては、ＮａＣｌ、Ｎａ２ＣＯ３、ＮａＨＣＯ３、Ｎａ２ＳＯ４、ＮａＮＯ３、ＫＣｌ、Ｋ２ＣＯ３、ＫＨＣＯ３、Ｋ２ＳＯ４、ＫＮＯ３等のアルカリ金属の塩；ＭｇＣｌ２、ＭｇＳＯ４等のマグネシウム塩；ＣａＣｌ２等のアルカリ土類金属の塩；ＮＨ４Ｃｌ等のアンモニウム塩；等が挙げられる。
炭素数が１〜１０の陽イオンを有するイオン性化合物としては、〔（ＣＨ３）ＮＨ３〕Ｃｌ、〔（ＣＨ３）２ＮＨ２〕Ｃｌ、〔（ＣＨ３）３ＮＨ〕Ｃｌ、〔（ＣＨ３）４Ｎ〕Ｃｌ等が挙げられる。
【０１１０】
親水性層は、（Ｃ）成分を１種含有してもよいし、２種以上含有してもよい。
親水性層が（Ｃ）成分を含有する場合、その含有量は、（Ａ）成分１００質量部に対して、通常１〜７０質量部、好ましくは２〜５０質量部、より好ましくは５〜２０質量部である。
【０１１１】
親水性層は、添加剤を含有してもよい。
添加剤としては、界面活性剤、保湿剤、粘度調整剤、色素等が挙げられる。
【０１１２】
（Ａ）成分と（Ｂ）成分の合計量は、親水性層全体に対して、５０〜１００質量％であることが好ましく、７０〜１００質量％であることがより好ましく、９０〜１００質量％であることがよりさらに好ましい。
【０１１３】
親水性層は、その表面の少なくとも一部に（Ｂ）成分が露出しているものである。
このような親水性層は、下記の工程１及び２を有する層形成方法を用いることにより効率よく形成することができる。
【０１１４】
工程１：前記（Ａ）成分、（Ｂ）成分、及び溶媒を含有する原料液を用いて、親水化対象物上に塗膜を形成する。
工程２：工程１で得られた塗膜中の溶媒を揮発させて、親水性層を形成する。
【０１１５】
工程１において用いる原料液は、親水性層を構成する成分と溶媒を含有するものである。
溶媒としては、水；メタノール、エタノール、イソプロパノール等のアルコール系溶媒；メトキシエタノール等のセロソルブ系溶媒；アセトン等のケトン系溶媒；等が挙げられる。
溶媒は、１種単独で、あるいは２種以上を組み合わせて用いることができる。
原料液の固形分濃度は、取り扱い性や塗布適性の観点から、０．５〜３０質量％が好ましく、１〜１０質量％がより好ましい。
原料液は、公知の方法を用いて、上記の成分を混合することにより調製することができる。
【０１１６】
親水化対象物とは、親水性層を担持するものであり、通常は、その用途等に応じて、高い親水性が要求される。
親水化対象物の種類としては、ガラス、陶器、磁器、琺瑯、タイル、セラミックス等の無機物；アルミニウム、ステンレス、真鍮等の金属；ポリエチレン、ポリプロピレン、ポリエチレンテレフタレート、ポリブチレンテレフタレート、ポリエチレンナフタレート、ポリ塩化ビニル、ポリカーボネート、アクリル系樹脂、スチレン系樹脂等の合成樹脂；木綿、パルプ、絹、羊毛等の天然繊維；等が挙げられる。
【０１１７】
工程１においては、例えば、原料液を親水化対象物表面に接触させることにより、親水化対象物上に塗膜を形成することができる。
原料液を親水化対象物表面と接触させる方法としては、例えば、原料液に親水化対象物を浸漬させる方法、原料液を親水化対象物表面に噴霧又は塗布する方法等が挙げられる。
【０１１８】
工程２において、塗膜中の溶媒を揮発させる方法は特に限定されない。例えば、公知の加熱処理により溶媒を揮発させることができる。
加熱処理としては、熱風乾燥、熱ロール乾燥、赤外線照射等が挙げられる。
加熱する際の温度は、通常３０〜１５０℃、好ましくは、５０〜１００℃である。加熱時間は、通常５秒〜１０分、好ましくは２０秒〜５分、より好ましくは４０秒〜２分である。
【０１１９】
工程２の後、必要に応じて、被塗物（親水性層が形成された親水化対象物）を適切な環境に静置し、シーズニング処理を施すことが好ましい。
【０１２０】
親水性層の厚さは、通常０．１〜５μｍ、好ましくは、０．５〜３μｍである。
本発明の方法を施す前において、親水性層の水接触角は、好ましくは６０°以下、より好ましくは２５〜５５°である。
【０１２１】
〔親水性層の親水性向上方法〕
本発明の親水性層の親水性向上方法は、前記親水性層の表面に露出している（Ｂ）成分の少なくとも一部を除去することを特徴とするものである。
（Ａ）成分と（Ｂ）成分とを比べると、（Ａ）成分の方が、親水性層の親水性を高める効果をより有すると考えられる。このため、親水性層の表面に露出している（Ｂ）成分の少なくとも一部を除去することにより、（Ａ）成分の露出量が増加し、親水性層の親水性が向上すると考えられる。
【０１２２】
親水性層の表面に露出している（Ｂ）成分の少なくとも一部を除去する方法は特に限定されない。例えば、（Ｂ）成分を溶解し得る溶媒を用いて、親水性層の表面を洗浄することで、効率よく（Ｂ）成分を除去することができる。その中でも（Ａ）成分は除去せず、（Ｂ）成分のみを除去することが好ましく、（Ａ）成分のうち親水性を阻害する成分（例えば低分子量成分）と（Ｂ）成分のみを除去することが好ましい。
【０１２３】
親水性層の表面を洗浄する方法は特に限定されない。例えば、下記の工程３及び４を行うことにより、親水性層の表面を洗浄することができる。
工程３：（Ｂ）成分を溶解し得る溶媒を親水性層に接触させて、親水性層の表面に存在する（Ｂ）成分を前記溶媒中に抽出し、前記溶媒と（Ｂ）成分とを含有する（Ｂ）成分含有液を生成させる。
工程４：工程３において生成させた（Ｂ）成分含有液を、前記親水性層から分離除去する。
【０１２４】
工程３において用いる溶媒は、（Ｂ）成分を抽出し得るものであれば特に限定されない。好ましい溶媒としては、水が挙げられる。
【０１２５】
工程３における接触方法は特に限定されない。接触方法としては、例えば、親水性シートを水平に置き、その上に溶媒を塗布した後、所定時間静置することにより、溶媒を親水性層に接触させる方法、親水性シートを傾けた後、その上流部から下流部に向けて溶媒を流すことにより、溶媒を親水性層に接触させる方法、容器中に溶媒を入れ、その中に、親水性シートを浸漬することにより、溶媒を親水性層に接触させる方法等が挙げられる。
【０１２６】
溶媒を親水性層に接触させることで、親水性層の表面に存在する（Ｂ）成分が溶媒中に抽出され、溶媒と（Ｂ）成分とを含有する（Ｂ）成分含有液が親水性層上に生成する。
（Ｂ）成分の抽出量は、温度や接触時間を調節することで最適化することができる。
【０１２７】
工程４における（Ｂ）成分含有液を、親水性層から分離除去する方法は特に限定されない。分離除去方法としては、例えば、親水性シートを傾けることで、（Ｂ）成分含有液を流し落とす方法、親水性シート状の（Ｂ）成分含有液を吸引する方法、（Ｂ）成分含有液を拭き取る方法等が挙げられる。
【０１２８】
洗浄操作は、１回で終えてもよいし、複数回繰り返してもよい。
工程４の後、必要に応じて、親水性層を乾燥させてもよい。
【０１２９】
本発明の親水性層の親水性向上方法を行うことで、（Ａ）成分、及び（Ｂ）成分を含有する親水性層の親水性を効率よく高めることができる。
本発明の方法を施した後において、親水性層の水接触角は、好ましくは２０°以下、より好ましくは１°以上、１８°以下、より更に好ましくは１°以上、１３°以下、特に好ましくは１°以上、１０°未満である。また、このときの親水性層の厚さは、通常１〜１０００ｎｍ、好ましくは３〜２００ｎｍ、より好ましくは５〜５０ｎｍである。
【０１３０】
２）高親水性構造体の製造方法
本発明の高親水性構造体の製造方法は、基体上に、直接又はその他の層を介して、高親水性層が積層されてなる高親水性構造体の製造方法であって、前記高親水性構造体が、基体上に、直接又はその他の層を介して、親水性層が積層されてなる親水性構造体の前記親水性層の親水性を向上させることにより得られるものであり、前記親水性層が、前記（Ａ）成分、及び（Ｂ）成分を含有し、その表面に（Ｂ）成分が露出しているものであり、上記の方法を用いて、前記親水性層の親水性を向上させることを特徴とするものである。
【０１３１】
「高親水性層」とは、親水性層の親水性が高められてなるものであり、「高親水性構造体」とは、基体と高親水性層とを有する構造体である。
このように、本発明において「高親水性」は相対的な表現として用いており、親水性がより高くなることを表すものである。
【０１３２】
本発明により得られる高親水性構造体は、基体上に、直接又はその他の層を介して、親水性層が積層されてなる親水性構造体の前記親水性層の親水性を向上させることにより得られるものである。
【０１３３】
親水性構造体を構成する基体としては、「親水性層の親水性向上方法」の発明のなかで、「親水化対象物」として示したものが挙げられる。
親水性構造体を構成する親水性層は、「親水性層の親水性向上方法」の発明における、「親水性が向上する前の親水性層（表面に露出している（Ｂ）成分の少なくとも一部が除去される前の親水性層）と同様のものである。
本発明において用いる親水性構造体の親水性層の水接触角は、好ましくは６０°以下、より好ましくは２５〜５５°である。
【０１３４】
親水性構造体が、基体上に、その他の層を介して親水性層が積層されてなるものであるとき、その他の層としては、シロキサン系ポリマーを含有する層が挙げられる。
シロキサン系ポリマーとは、シロキサン結合（Ｓｉ−Ｏ−Ｓｉ）を有するポリマーである。シロキサン系ポリマーは、通常、加水分解性有機ケイ素化合物を加水分解重縮合させることにより得ることができる。この「加水分解性」とは、水との反応によりシラノール基を生成させる性質をいう。
【０１３５】
基体の表面状態によっては、形成された親水性層が基体との密着性に劣る場合がある。親水性層の密着性に関するこの問題は、親水性層の下にシロキサン系ポリマーを含有する層を設けることで解消される。
【０１３６】
シロキサン系ポリマーを含有する層は、例えば、基体上に、シロキサン系ポリマーの前駆体化合物（テトラアルコキシシラン等の加水分解性有機ケイ素化合物）を含有する塗布液を塗布し、得られた塗膜中の加水分解性有機ケイ素化合物を加水分解重縮合させることで、シロキサン系ポリマーを含有する塗膜を形成し、次いで、この塗膜を乾燥させることにより形成することができる。
なお、前記シロキサン系ポリマーの前駆体化合物を含有する塗布液としては、いわゆるアルコール性シリカゾルとして知られる市販品を用いてもよい。
【０１３７】
また、シロキサン系ポリマーを含有する層中のシロキサン系ポリマーと親水性層中の樹脂成分が、両層の界面で絡み合うようにすることで、より密着性に優れる親水性層を形成することができる。
【０１３８】
界面におけるシロキサン系ポリマーと親水性層中の樹脂成分の絡み合いを高めるためには、シロキサン系ポリマーを含有する塗膜が半乾きの状態（溶媒が残存した状態）で、その塗膜の上に、親水性層形成用の塗布液を塗布して塗膜を形成し、次いで、これらの塗膜を乾燥させて、その他の層と親水性層を同時に形成すればよい。
【０１３９】
その他の層の厚さは、通常１０〜１０，０００ｎｍ、好ましくは、３０〜５，０００ｎｍ、より好ましくは５０〜５００ｎｍである。
【０１４０】
高親水性構造体は、「親水性層の親水性向上方法」の発明を利用して、親水性構造体の親水性層の親水性を高めることにより、得ることができる。
高親水性構造体の高親水性層の水接触角は、好ましくは２０°以下、より好ましくは１°以上、１８°以下、より更に好ましくは１°以上、１３°以下、特に好ましくは１°以上、１０°未満である。
【０１４１】
親水性層の水接触角（α０）と高親水性層の水接触角（α１）の差〔α０−α１〕は、通常５〜６０°、好ましくは１０〜５０°、より好ましくは１５〜４０°である。
【０１４２】
本発明によれば、極めて高い親水性を有する構造体を効率よく製造することができる。
【実施例】
【０１４３】
以下、実施例を挙げて本発明を更に詳細に説明する。但し、本発明は、以下の実施例になんら限定されるものではない。
各例中の部及び％は、特に断りのない限り、質量基準である。
【０１４４】
〔質量平均分子量（Ｍｗ）〕
双性イオンポリマーの質量平均分子量（Ｍｗ）は、以下の条件にてゲルパーミエーションクロマトグラフィー（ＧＰＣ）を行って求めた。
【０１４５】
装置：ＨＬＣ−８３２０ＧＰＣ／ＵＶ−８３２０（東ソー株式会社製）
カラム：ＴＳＫｇｅｌＧＭＰＷＸＬ（東ソー株式会社製）×２
検出器：ＨＬＣ−８３２０ＧＰＣ  内蔵ＲＩ検出器／ＵＶ−８３２０（東ソー株式会社製）
カラム温度：４０℃
試料濃度：１．０ｇ／Ｌ（ポリマー成分濃度）
注入量：１００μＬ
溶離液：０．２Ｍ  ＮａＮＯ３水溶液
流速：１．０ｍＬ／分
分子量マーカー：標準ポリエチレンオキシド、ポリエチレングリコール
【０１４６】
〔製造例１〕双性イオンモノマーの合成
撹拌装置付きの反応容器内に、Ｎ−［３−（ジメチルアミノ）プロピル］アクリルアミド１００部、ジブチルヒドロキシトルエン０．４部、アセトン２６７部を仕込み、内容物を撹拌しながらゆっくりとプロパンサルトン７８部を滴下した。その後、内容物を２５℃で２４時間撹拌し、析出した白色固体をろ取し、これを乾燥することで、双性イオンモノマー（Ｎ−アクリロイルアミノプロピル−Ｎ，Ｎ−ジメチルアンモニウムプロピル−α−スルホキシベタイン）を得た。
【０１４７】
〔製造例２〕双性イオンポリマーの合成
撹拌装置付きの反応容器内に、Ｎ−アクリロイルアミノプロピル−Ｎ，Ｎ−ジメチルアンモニウムプロピル−α−スルホキシベタイン９８．７部、アクリル酸１．３部、重合開始剤（和光純薬株式会社製、製品名「Ｖ−５０１」、４，４’−アゾビス（４−シアノバレリック酸））０．２１部、蒸留水２３４部を入れ、反応容器内に窒素を導入しながら２５℃で３０分間撹拌した。その後、系内を８０℃まで上昇させ、そのまま１２時間撹拌することで重合反応を行い、双性イオンポリマーを含有する溶液を得た。得られた双性イオンポリマーの質量平均分子量は、７２０，０００であった。
【０１４８】
〔実施例１〕
製造例２で得られた、双性イオンポリマーを含有する溶液（固形分１００部）、塩化ナトリウム１７部、水性ポリエステル系樹脂（１）含有液〔互応化学工業株式会社製、製品名「プラスコート  ＲＺ−１０５」（固形分濃度２５％）〕（固形分１００部）を加え、蒸留水を加えて固形分濃度を２．０％に調整し、このものを十分に撹拌して親水性組成物を得た。
【０１４９】
基材シート（ポリエステルフィルム、三菱ケミカル株式会社製、製品名「ダイアホイル」、厚さ５０μｍ）に、アルコール性シリカゾル（コルコート株式会社製、製品名「Ｎ−１０３Ｘ」、固形分濃度２．０％）を、ワイヤーバーを用いて乾燥後の厚さが１００ｎｍとなるように塗布し、得られた積層体を１００℃で１分間加熱し、シロキサン系ポリマーを含有する層を形成した。
次いで、このシロキサン系ポリマーを含有する層上に、前記親水性組成物を塗布し、得られた塗膜を１００℃で１分間加熱して、厚さが１μｍの親水性層を形成し、親水性シート（洗浄処理前親水性シート）を得た。
【０１５０】
得られた親水性シートを２つに分け、その一方の親水性シートの親水性層上に、イオン交換水５μＬをスポイトで滴下した。次いで、不織布シート（旭化成株式会社製、製品名「ベンコット」）で水滴を拭き取った。このものを２３℃５０％ＲＨ（相対湿度）の環境下で１時間自然乾燥させることにより、洗浄処理後の親水性層を有する親水性シート（洗浄処理後親水性シート）を得た。
【０１５１】
洗浄処理前親水性シートと洗浄処理後親水性シートについて、以下のように、水接触角測定とＸＰＳ（Ｘ線光電子分光法）測定を行った。
【０１５２】
〔水接触角測定〕
洗浄処理前親水性シートと洗浄処理後親水性シートのそれぞれの親水性層上に、イオン交換水２μＬを滴下した。全自動接触角測定装置（協和界面科学株式会社製、Ｄｒｏｐ  Ｍａｓｔｅｒ、ＤＭ−７０１）を用いて、滴下から３秒後の水滴について水接触角（洗浄処理前水接触角と洗浄処理後水接触角）を測定した。結果を第１表に示す。
【０１５３】
〔ＸＰＳ測定〕
洗浄処理前親水性シートと洗浄処理後親水性シートのそれぞれの親水性層について、ＸＰＳを用いて元素分析を行い、親水性層の表面に存在する炭素原子、窒素原子、硫黄原子、酸素原子、ケイ素原子の合計量（１００ａｔｏｍ％）に対する、各原子濃度を算出した。また、エステル結合由来のピークを確認することを目的として、炭素原子の結合状態を調べた。Ｃ１ｓスペクトルを図１に示し、元素分析結果を第２表に示す。
ＸＰＳの測定条件は以下のとおりである。
測定装置：ＰＨＩ  Ｑｕａｎｔｅｒａ  ＳＸＭ（アルバック・ファイ株式会社製）
Ｘ線源：単色化ＡｌＫα
出力：２５Ｗ
加速電圧：１５ｋＶ
ビーム直径：１００μｍ
光電子取り出し角度：４５°
パルスエネルギー：１１２ｅＶ（炭素原子、酸素原子）、２２４ｅＶ（窒素原子、硫黄原子、ケイ素原子）
ステップ分解能：０．１ｅＶ（炭素原子、酸素原子）、０．２ｅＶ（窒素原子、硫黄原子、ケイ素原子）
測定面積：１００μｍφ
【０１５４】
〔実施例２〜１０、比較例２〕
実施例１において、各成分の種類と量を第１表に記載のとおりに変更したことを除き、実施例１と同様にして親水性組成物と、親水性シート（洗浄処理前親水性シートと洗浄処理後親水性シート）を得た。次いで、洗浄処理前親水性シートと洗浄処理後親水性シートについて、上記と同様の方法により、水接触角を測定した。結果を第１表に示す。
なお、各例においては、以下の市販品を使用した。
水性ポリエステル系樹脂（１）含有液：互応化学工業株式会社製、製品名「プラスコート  ＲＺ−１０５」（固形分濃度２５％）、Ｔｇ５４℃、分子量１６，０００
水性ポリエステル系樹脂（２）含有液：互応化学工業株式会社製、製品名「プラスコート  Ｚ−７６０」（固形分濃度２５％）、Ｔｇ５２℃、分子量３，０００
水性ポリエステル系樹脂（３）含有液：互応化学工業株式会社製、製品名「プラスコート  Ｚ−６８７」（固形分濃度２５％）、Ｔｇ１１０℃、分子量２６，０００
水性ポリエステル系樹脂（４）含有液：互応化学工業株式会社製、製品名「プラスコート  Ｚ−６９０」（固形分濃度２５％）、Ｔｇ１１０℃、分子量２８，０００
水性ポリエステル系樹脂（５）含有液：東洋紡績株式会社製、製品名「ＭＤ−１２４５」固形分濃度３０％）、Ｔｇ６４℃、分子量２０，０００
水性ポリエステル系樹脂（６）含有液：互応化学工業株式会社製、製品名「プラスコート  Ｚ−２２１」（固形分濃度２０％）、Ｔｇ４７℃、分子量１４，０００
【０１５５】
〔比較例１〕
基材シート（ポリエステルフィルム、三菱ケミカル株式会社製、製品名「ダイアホイル」、厚さ５０μｍ）に、アルコール性シリカゾル（コルコート株式会社製、製品名「Ｎ−１０３Ｘ」、固形分濃度２．０％）を、ワイヤーバーを用いて乾燥後の厚さが１００ｎｍとなるように塗布し、得られた積層体を１００℃で１分間加熱し、シロキサン系ポリマーを含有する層を形成した。
得られた積層体を２つに分け、その一方の積層体のシロキサン系ポリマーを含有する層に対して上記と同様に洗浄処理を行った。次いで、洗浄処理前の積層体と洗浄処理後の積層体について、上記と同様の方法により、水接触角を測定した。結果を第１表に示す。
【０１５６】
【表１】
2019131625.tif 000019
【０１５７】
【表２】
2019131625.tif 000020
【０１５８】
第１表から以下のことがわかる。
実施例１〜１０で得られた親水性シートにおいては、洗浄処理を施すことで、親水性が非常に高まる。
一方で、比較例１〜２で得られた親水性シートにおいては、洗浄処理前後で親水性に変化が無かった。
【０１５９】
図１中、（Ａ）は洗浄処理前親水性シートの親水性層についてのＣ１ｓスペクトルであり、（Ｂ）は洗浄処理後親水性シートの親水性層についてのＣ１ｓスペクトルである。
（Ａ）のＣ１ｓスペクトルにおいては、「＊」で示すように、エステル結合を示すＣ−Ｏ（２８６．４ｅＶ）とＣ＝Ｏ（２８８．９ｅＶ）が観測されていることから、洗浄処理前親水性シートの親水性層の表面には、水性ポリエステル系樹脂が存在することが分かる。
一方、これらのピークは、（Ｂ）のＣ１ｓスペクトルではほとんど観測されていないことから、洗浄処理後親水性シートの親水性層の表面には、水性ポリエステル系樹脂はほとんど存在していないことが分かる。
【０１６０】
また、第２表に示すように、洗浄処理後においては、ＣとＯが減り、ＳとＮが増えていることから、洗浄処理を行うことで親水性層の表面の水性ポリエステル系樹脂が除去された結果、水性ポリエステル系樹脂の割合が減り、双性イオンポリマーの割合が増えていることが分かる。また、洗浄処理後においては、Ｓｉが増えていることから、洗浄処理を行うことで親水性層がかなり薄くなり、シロキサン系ポリマーを含有する層が元素分析結果に影響を与えていることが予想される。
【０１６１】
これらのことから示されるように、双性イオンポリマーと水性ポリエステル系樹脂を含有し、その表面の少なくとも一部に水性ポリエステル系樹脂が露出している親水性層においては、その親水性層の表面に露出している水性ポリエステル系樹脂の少なくとも一部を除去することにより、親水性層の親水性を大きく向上させることができる。
【符号の説明】
【０１６２】
Ａ：洗浄処理前親水性シートの親水性層についてのＣ１ｓスペクトル
Ｂ：洗浄処理後親水性シートの親水性層についてのＣ１ｓスペクトル
【図１】
2019131625.tif 000024